(57)【特許請求の範囲】
【請求項１】
基材、平滑化層及びガスバリア層のみからなり、基材、平滑化層及びガスバリア層がこの順に積層されてなるガスバリア性積層体、又は
ハードコート層、導電体層、衝撃吸収層、粘着剤層及び工程シートからなる群から選ばれる１又は２以上の層、基材、平滑化層及びガスバリア層のみからなり、基材、平滑化層及びガスバリア層がこの順に積層されてなる（基材／平滑化層／ガスバリア層）の層構成を有するガスバリア性積層体
であって、
前記基材が、波長３６０ｎｍにおける光線透過率が３．０％以下の樹脂フィルムからなり、
前記平滑化層が、紫外線硬化型樹脂組成物の硬化物からなり、
前記基材の厚み（Ｔ１）、平滑化層の厚み（Ｔ２）、ガスバリア層の厚み（Ｔ３）が、下記式（１）、（２）を満たすものであること、を特徴とするガスバリア性積層体。
【数１】
0006544832.tif 000006
【請求項２】
前記樹脂フィルムが、紫外線吸収剤を含有する樹脂フィルムである、請求項１に記載のガスバリア性積層体。
【請求項３】
前記平滑化層のガスバリア層との界面の算術平均粗さ（Ｒａ）が５ｎｍ以下であり、粗さ曲線の最大断面高さ（Ｒｔ）が１００ｎｍ以下である、請求項１に記載のガスバリア性積層体。
【請求項４】
前記ガスバリア層が、ポリシラザン化合物を含有する層を改質処理して得られる層である、請求項１に記載のガスバリア性積層体。
【請求項５】
基材の厚み（Ｔ１）が５〜２８μｍ、平滑化層の厚み（Ｔ２）が０．５〜３μｍ、ガスバリア層の厚み（Ｔ３）が０．０５〜０．３μｍである、請求項１に記載のガスバリア性積層体。
【請求項６】
ハードコート層を有するガスバリア性積層体であって、ハードコート層／基材／平滑化層／ガスバリア層、の層構成を有する、請求項１に記載のガスバリア性積層体。
【請求項７】
前記ガスバリア性積層体が、ハードコート層、導電体層、衝撃吸収層、粘着剤層及び工程シートからなる群から選ばれる１又は２以上の層を有するものであって、その厚みが５〜３５μｍである、請求項１に記載のガスバリア性積層体。
【請求項８】
前記ガスバリア性積層体の、温度４０℃、相対湿度９０％における水蒸気透過率が、０．０５ｇ／（ｍ２・ｄａｙ）以下である、請求項１に記載のガスバリア性積層体。
【請求項９】
ガスバリア性積層体の波長３６０ｎｍにおける光線透過率が３．０％以下である、請求項１に記載のガスバリア性積層体。
【請求項１０】
請求項１に記載のガスバリア性積層体からなる電子デバイス用部材。
【請求項１１】
請求項１０に記載の電子デバイス用部材を備える電子デバイス。
【発明の詳細な説明】
【技術分野】
【０００１】
本発明は、厚みが薄く、紫外線遮断性及びガスバリア性に優れるガスバリア性積層体、このガスバリア性積層体からなる電子デバイス用部材、及び、この電子デバイス用部材を備える電子デバイスに関する。
【背景技術】
【０００２】
液晶ディスプレイやエレクトロルミネッセンス（ＥＬ）ディスプレイ等にガスバリアフィルムが広く用いられている。
近年においては、このガスバリアフィルムとして、紫外線遮断性を有し、紫外線による素子等の劣化を低減し得るものが提案されている。例えば、特許文献１には、基材と、該基材上に設けられた有機層と、該有機層上に設けられた無機層とを有し、前記有機層が、電子線硬化樹脂、紫外線吸収剤及び光安定剤を含有するガスバリアフィルムが記載されている。
また、近年においては、電子デバイスの軽量化、薄型化が進んでおり、電子デバイスに用いるガスバリア性積層体にも厚みの薄いものが求められている。
【先行技術文献】
【特許文献】
【０００３】
【特許文献１】特開２０１３−１５４５８４号公報
【発明の概要】
【発明が解決しようとする課題】
【０００４】
上記のように、特許文献１に記載のガスバリアフィルムにおいては、紫外線吸収剤等を含有する有機層の形成材料として、電子線硬化樹脂を用いている。この文献には、電子線硬化樹脂を用いる理由として、有機層を形成する材料として紫外線硬化型樹脂組成物を用いた場合、紫外線吸収剤により紫外線が吸収されるため、有機層を十分に硬化させることができないからであると記載されている。
一方、汎用性の高い紫外線硬化性樹脂を使用して優れた紫外線吸収能を有する有機層を形成するためには、有機層の厚みを厚くしたり、有機層に含有させる紫外線吸収剤の濃度を高くしたりする必要があった。しかし、前者の場合は、厚みの薄いガスバリア性積層体が得られず、後者の場合は、紫外線吸収剤により紫外線が吸収されるため、有機層を十分に硬化させることができない場合があった。【０００５】
本発明は、かかる実情に鑑みてなされたものであり、厚みが薄く、紫外線遮断性及びガスバリア性に優れるガスバリア性積層体、このガスバリア性積層体からなる電子デバイス用部材、並びに、この電子デバイス用部材を備える電子デバイスを提供することを目的とする。
【課題を解決するための手段】
【０００６】
本発明者らは上記課題を解決すべく鋭意検討した結果、基材、平滑化層及びガスバリア層がこの順で積層されてなるガスバリア性積層体において、前記基材として、波長３６０ｎｍにおける光線透過率が３．０％以下の樹脂フィルムを用い、前記平滑化層を紫外線硬化型樹脂組成物の硬化物からなるものとし、かつ、前記基材の厚み（Ｔ１）、平滑化層の厚み（Ｔ２）、ガスバリア層の厚み（Ｔ３）を所定の関係式を満たすように積層体を形成すると、厚みが薄く、紫外線遮断性とガスバリア性に優れるガスバリア性積層体が得られることを見出し、本発明を完成するに至った。【０００７】
かくして本発明によれば、下記（１）〜（９）のガスバリア性積層体、（１０）の電子デバイス用部材、および、（１１）の電子デバイスが提供される。【０００８】
（１）基材、平滑化層及びガスバリア層がこの順に積層されてなるガスバリア性積層体であって、前記基材が、波長３６０ｎｍにおける光線透過率が３．０％以下の樹脂フィルムからなり、前記平滑化層が、紫外線硬化型樹脂組成物の硬化物からなり、前記基材の厚み（Ｔ１）、平滑化層の厚み（Ｔ２）、ガスバリア層の厚み（Ｔ３）が、下記式（１）、（２）を満たすものであること、を特徴とするガスバリア性積層体。【０００９】
【数１】
0006544832.tif 000002
【００１０】
（２）前記樹脂フィルムが、紫外線吸収剤を含有する樹脂フィルムである、（１）に記載のガスバリア性積層体。
（３）前記平滑化層のガスバリア層との界面の算術平均粗さ（Ｒａ）が５ｎｍ以下であり、粗さ曲線の最大断面高さ（Ｒｔ）が１００ｎｍ以下である、（１）に記載のガスバリア性積層体。
（４）前記ガスバリア層が、ポリシラザン化合物を含有する層を改質処理して得られる層である、（１）に記載のガスバリア性積層体。
（５）基材の厚み（Ｔ１）が５〜２８μｍ、平滑化層の厚み（Ｔ２）が０．５〜３μｍ、ガスバリア層の厚み（Ｔ３）が０．０５〜０．３μｍである、（１）に記載のガスバリア性積層体。
（６）さらに、ハードコート層を有するガスバリア性積層体であって、ハードコート層／基材／平滑化層／ガスバリア層、の層構成を有する、（１）に記載のガスバリア性積層体。
（７）前記ガスバリア性積層体の厚みが５〜３５μｍである、（１）に記載のガスバリア性積層体。
（８）前記ガスバリア性積層体の、温度４０℃、相対湿度９０％における水蒸気透過率が、０．０５ｇ／（ｍ２・ｄａｙ）以下である、（１）に記載のガスバリア性積層体。
（９）ガスバリア性積層体の波長３６０ｎｍにおける光線透過率が３．０％以下である、（１）に記載のガスバリア性積層体。
（１０）前記（１）に記載のガスバリア性積層体からなる電子デバイス用部材。
（１１）前記（１０）に記載の電子デバイス用部材を備える電子デバイス。
【発明の効果】
【００１１】
本発明によれば、厚みが薄く、紫外線遮断性とガスバリア性に優れるガスバリア性積層体、このガスバリア性積層体からなる電子デバイス用部材、及び、この電子デバイス用部材を備える電子デバイスが提供される。
【発明を実施するための形態】
【００１２】
以下、本発明を、１）ガスバリア性積層体、並びに、２）電子デバイス用部材及び電子デバイス、に項分けして詳細に説明する。
【００１３】
１）ガスバリア性積層体
本発明のガスバリア性積層体は、基材、平滑化層及びガスバリア層がこの順に積層されてなるガスバリア性積層体であって、前記基材が、波長３６０ｎｍにおける光線透過率が３．０％以下の樹脂フィルムからなり、前記平滑化層が、紫外線硬化型樹脂組成物の硬化物からなり、前記基材の厚み（Ｔ１）、平滑化層の厚み（Ｔ２）、ガスバリア層の厚み（Ｔ３）が、前記式（１）、（２）を満たすものであること、を特徴とする。
【００１４】
（１）基材
本発明のガスバリア性積層体を構成する基材は、波長３６０ｎｍにおける光線透過率が３．０％以下の樹脂フィルムからなる。本発明は、紫外線遮断性に優れる樹脂フィルム、すなわち、「波長３６０ｎｍにおける光線透過率が３．０％以下である樹脂フィルム」を用いることを特徴の一つとしている。用いる樹脂フィルムの波長３６０ｎｍにおける光線透過率は、２．５％以下が好ましく、２．０％以下がより好ましい。
波長３６０ｎｍにおける光線透過率は、紫外分光光度計を用いて測定することができる。
【００１５】
紫外線遮断性を有する樹脂フィルムとしては、樹脂成分と紫外線吸収剤を含有する樹脂フィルムが挙げられる。
前記樹脂フィルムの樹脂成分としては、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルフォン、ポリエーテルスルフォン、ポリフェニレンスルフィド、アクリル系樹脂、シクロオレフィン系ポリマー、芳香族系重合体等が挙げられる。
これらの樹脂成分は、一種単独で、あるいは二種以上を組み合わせて用いることができる。
【００１６】
これらの中でも、透明性に優れ、汎用性があることから、ポリエステル、ポリアミド、ポリスルフォン、ポリエーテルスルフォン、ポリフェニレンスルフィド又はシクロオレフィン系ポリマーがより好ましく、ポリエステル又はシクロオレフィン系ポリマーがさらに好ましい。
【００１７】
ポリエステルとしては、ポリエチレンテレフタレート、ポリブチレンテレフタレート、ポリエチレンナフタレート、ポリアリレート等が挙げられる。
【００１８】
シクロオレフィン系ポリマーとしては、ノルボルネン系重合体、単環の環状オレフィン系重合体、環状共役ジエン系重合体、ビニル脂環式炭化水素重合体、及びこれらの水素化物が挙げられる。
【００１９】
紫外線吸収剤は、波長３６０ｎｍにおける光線透過率が３．０％以下の樹脂フィルムが得られるものであれば、特に限定されない。
紫外線吸収剤としては、ｐ−ｔ−ブチルフェニルサリシレート、ｐ−オクチルフェニルサリシレート等のサリチル酸系紫外線吸収剤；２，４−ジヒドロキシベンゾフェノン、２−ヒドロキシ−４−メトキシベンゾフェノン、２−ヒドロキシ−４−メトキシ−５−スルホベンゾフェノン、２，２’，４，４’−テトラヒドロキシベンゾフェノン、ビス（２−メトキシ−４−ヒドロキシ−５−ベンゾイルフェニル）メタン等のベンゾフェノン系紫外線吸収剤；２−（２’−ヒドロキシ−５’−メチルフェニル）ベンゾトリアゾール、２−（２’−ヒドロキシ−５’−メチルフェニル）ベンゾトリアゾール、２，２’−メチレンビス［４−（１，１，３，３−テトラメチルブチル）−６−（２Ｈ−ベンゾトリアゾール−２−イル）フェノール］等のベンゾトリアゾール系紫外線吸収剤；エチル−２−シアノ−３，３’−ジフェニルアクリレート）等のシアノアクリレート系紫外線吸収剤；２−ｐ−ニトロフェニル−３，１−ベンゾオキサジン−４−オン、２−（ｐ−ベンゾイルフェニル）−３，１−ベンゾオキサジン−４−オン、２−（２−ナフチル）−３，１−ベンゾオキサジン−４−オン、２，２’−ｐ−フェニレンビス（３，１−ベンゾオキサジン−４−オン）、２，２’−（２，６−ナフチレン）ビス（３，１−ベンゾオキサジン−４−オン等のベンゾオキサジノン系紫外線吸収剤；二酸化チタン、酸化セリウム、酸化亜鉛、酸化鉄、硫酸バリウム等の無機系紫外線吸収剤が挙げられる。
これらの紫外線吸収剤は一種単独で、あるいは二種以上を組み合わせて用いることができる。
【００２０】
紫外線吸収剤の含有量は、樹脂成分に対して、０．１〜１０質量％が好ましく、０．５〜５質量％がより好ましい。
【００２１】
本発明の効果を妨げない範囲において、紫外線遮断性を有する樹脂フィルムは各種添加剤を含有していてもよい。添加剤としては、帯電防止剤、安定剤、酸化防止剤、可塑剤、滑剤、充填剤、着色顔料等が挙げられる。これらの添加剤の含有量は、目的に合わせて適宜決定すればよい。
【００２２】
紫外線遮断性を有する樹脂フィルムは、樹脂成分及び所望により各種添加剤を含む樹脂組成物を調製し、これをフィルム状に成形することにより得ることができる。成形方法は特に限定されず、キャスト法や溶融押出法等の公知の成膜方法を利用することができる。
【００２３】
（２）平滑化層
本発明のガスバリア性積層体を構成する平滑化層は、紫外線硬化型樹脂組成物の硬化物からなる。平滑化層は、基材表面の凹凸を低減し、ガスバリア性積層体の層間密着性を向上させるものである。また、基材が紫外線吸収剤等の添加剤を含有する場合、平滑化層を設けることにより、これらの添加剤がブリードアウトし、ガスバリア層内に拡散するのを防ぐことができるため、ガスバリア層の性能低下を避けることができる。
【００２４】
紫外線硬化型樹脂組成物は、通常、重合性化合物及び光重合開始剤を含有する。
重合性化合物としては、重合性プレポリマーや重合性モノマーが挙げられる。
重合性プレポリマーとしては、両末端に水酸基を有するポリエステルオリゴマーと、（メタ）アクリル酸との反応により得られるポリエステルアクリレート系プレポリマー、低分子量のビスフェノール型エポキシ樹脂やノボラック型エポキシ樹脂と、（メタ）アクリル酸との反応により得られるエポキシアクリレート系プレポリマー、ポリウレタンオリゴマーと、（メタ）アクリル酸との反応により得られるウレタンアクリレート系プレポリマー、ポリエーテルポリオールと、（メタ）アクリル酸との反応により得られるポリオールアクリレート系プレポリマー等が挙げられる。
【００２５】
重合性モノマーとしては、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート等の２官能（メタ）アクリレート；トリメチロールプロパントリ（メタ）アクリレート、ペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート等の３官能（メタ）アクリレート；プロピオン酸変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート等の４官能以上の（メタ）アクリレート；エチレングリコールジビニルエーテル、ペンタエリスリトールジビニルエーテル、１，６−ヘキサンジオールジビニルエーテル、トリメチロールプロパンジビニルエーテル、エチレンオキサイド変性ヒドロキノンジビニルエーテル、エチレンオキサイド変性ビスフェノールＡジビニルエーテル、ペンタエリスリトールトリビニルエーテル、ジペンタエリスリトールヘキサビニルエーテル、ジトリメチロールプロパンポリビニルエーテル等のビニル化合物；等が挙げられるが、必ずしもこれらに限定されるものではない。
これらの重合性化合物は一種単独で、あるいは二種以上を組み合わせて用いることができる。
ここで、（メタ）アクリロイル基なる表記は、アクリロイル基及びメタクリロイル基の両方を含む意味である。
【００２６】
また、前記活性エネルギー線硬化型樹脂組成物中に、それ自身は反応硬化性を有しないような高分子樹脂成分、例えばアクリル樹脂を含ませてもよい。高分子樹脂成分の添加により該組成物の粘度を調整することができる。
【００２７】
光重合開始剤は、紫外線の照射により重合反応を開始させるものであれば、特に限定されない。光重合開始剤としては、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル等のベンゾイン系重合開始剤；アセトフェノン、４’−ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、２−ヒロドキシ−１−｛４−［４−（２−ヒドロキシ−２−メチル−プロピオニル）−ベンジル］フェニル｝−２−メチル−プロパン−１−オン等のアセトフェノン系重合開始剤；ベンゾフェノン、４−フェニルベンゾフェノン、４，４’−ジエチルアミノベンゾフェノン、４，４’−ジクロロベンゾフェノン等のベンゾフェノン系重合開始剤；２−メチルアントラキノン、２−エチルアントラキノン、２−ｔ−ブチルアントラキノン、２−アミノアントラキノン等のアントラキノン系重合開始剤；２−メチルチオキサントン、２−エチルチオキサントン、２−クロロチオキサントン、２，４−ジメチルチオキサントン、２，４−ジエチルチオキサントン等のチオキサントン系重合開始剤；等が挙げられる。
光重合開始剤の含有量は、特に限定されないが、通常、前記重合性化合物に対して、０．２〜３０質量％、好ましくは０．５〜２０質量％である。
【００２８】
紫外線硬化型樹脂組成物は、本発明の効果を妨げない範囲で、その他の成分を含有してもよい。
その他の成分としては、帯電防止剤、安定剤、酸化防止剤、可塑剤、滑剤、充填剤、無機フィラー、着色顔料等が挙げられる。これらの含有量は、目的に合わせて適宜決定すればよい。
【００２９】
平滑化層を形成する方法は特に限定されない。例えば、紫外線硬化型樹脂組成物、及び必要に応じて溶媒を含有する塗工液を調製し、次いで、基材上に、この塗工液を公知の方法により塗工し、得られた塗膜を硬化させることにより、紫外線硬化型樹脂組成物の硬化物からなる平滑化層を形成することができる。また、必要に応じて、塗膜を硬化させる前に、乾燥処理を施してもよい。
【００３０】
塗工液の溶媒としては、ベンゼン、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；等が挙げられる。
これらの溶媒は１種単独で、あるいは２種以上を組み合わせて用いることができる。
【００３１】
塗工方法としては、バーコート法、スピンコート法、ディッピング法、ロールコート、グラビアコート、ナイフコート、エアナイフコート、ロールナイフコート、ダイコート、スクリーン印刷法、スプレーコート、グラビアオフセット法等が挙げられる。
【００３２】
塗膜を乾燥させる場合、その乾燥方法としては、熱風乾燥、熱ロール乾燥、赤外線照射等、従来公知の乾燥方法を採用できる。乾燥温度は、通常６０〜１３０℃の範囲である。乾燥時間は、通常数秒から数十分である。
【００３３】
塗膜の硬化は、塗膜の表面（基材が存在しない側）から、紫外線を照射することにより行うことができる。
紫外線源としては、超高圧水銀灯、高圧水銀灯、低圧水銀灯、カーボンアーク、ブラックライトランプ、メタルハライドランプ等の光源を用いることができる。紫外線の光量には特に制限はないが、通常１００ｍＪ／ｃｍ２〜１，０００ｍＪ／ｃｍ２である。照射時間は、通常数秒から数時間であり、照射温度は、通常室温（２０℃）から１００℃である。
【００３４】
平滑化層の表面の算術平均粗さ（Ｒａ）は、好ましくは５ｎｍ以下、より好ましくは０．１〜４ｎｍであり、粗さ曲線の最大断面高さ（Ｒｔ）は、好ましくは１００ｎｍ以下、より好ましくは１〜１００ｎｍ、さらに好ましくは２０〜８０ｎｍ、特に好ましくは３０〜６５ｎｍである。
Ｒａ、Ｒｔが、上記範囲内であることで、ガスバリア層との密着性により優れ、かつ、ガスバリア層にピンホールが発生するのを防止できるため、ガスバリア性により優れるガスバリア性積層体を得ることができる。
Ｒａ、Ｒｔは、実施例に記載の方法により、測定することができる。
【００３５】
（３）ガスバリア層
本発明のガスバリア性積層体を構成するガスバリア層は、酸素や水蒸気等のガスの透過を抑制する特性（ガスバリア性）を有する層である。
【００３６】
ガスバリア層としては、例えば、無機蒸着膜や高分子化合物を含む層（以下、「高分子層」ということがある。）に改質処理を施して得られたもの〔この場合、ガスバリア層とは、イオン注入処理等により改質された領域のみを意味するのではなく、「改質された領域を含む高分子層」を意味する。〕等が挙げられる。
【００３７】
無機蒸着膜としては、無機化合物や金属の蒸着膜が挙げられる。
無機化合物の蒸着膜の原料としては、酸化珪素、酸化アルミニウム、酸化マグネシウム、酸化亜鉛、酸化インジウム、酸化スズ等の無機酸化物；窒化ケイ素、窒化アルミニウム、窒化チタン等の無機窒化物；無機炭化物；無機硫化物；酸化窒化ケイ素等の無機酸化窒化物；無機酸化炭化物；無機窒化炭化物；無機酸化窒化炭化物等が挙げられる。
金属の蒸着膜の原料としては、アルミニウム、マグネシウム、亜鉛、及びスズ等が挙げられる。
これらは、１種単独で、あるいは２種以上を組み合わせて用いることができる。
これらの中では、ガスバリア性の観点から、無機酸化物、無機窒化物又は金属を原料とする無機蒸着膜が好ましく、さらに、透明性の観点から、無機酸化物又は無機窒化物を原料とする無機蒸着膜が好ましい。
【００３８】
無機蒸着膜を形成する方法としては、真空蒸着法、スパッタリング法、イオンプレーティング法等のＰＶＤ（物理的蒸着）法や、熱ＣＶＤ（化学的蒸着）法、プラズマＣＶＤ法、光ＣＶＤ法等のＣＶＤ法が挙げられる。
【００３９】
無機蒸着膜の厚さは、使用する無機化合物によっても異なるが、ガスバリア性と取り扱い性の観点から、好ましくは５０〜３００ｎｍ、より好ましくは５０〜２００ｎｍの範囲である。
【００４０】
高分子層に改質処理を施して得られるガスバリア層において、用いる高分子化合物としては、ポリオルガノシロキサン、ポリシラザン系化合物等のケイ素含有高分子化合物、ポリイミド、ポリアミド、ポリアミドイミド、ポリフェニレンエーテル、ポリエーテルケトン、ポリエーテルエーテルケトン、ポリオレフィン、ポリエステル、ポリカーボネート、ポリスルホン、ポリエーテルスルホン、ポリフェニレンスルフィド、ポリアリレート、アクリル系樹脂、シクロオレフィン系ポリマー、芳香族系重合体等が挙げられる。
これらの高分子化合物は１種単独で、あるいは２種以上を組合せて用いることができる。
【００４１】
これらの中でも、より優れたガスバリア性を有するガスバリア層を形成し得ることから、高分子化合物として、ケイ素含有高分子化合物が好ましい。ケイ素含有高分子化合物としては、ポリシラザン系化合物、ポリカルボシラン系化合物、ポリシラン系化合物、及びポリオルガノシロキサン系化合物等が挙げられる。なかでも、薄くても優れたガスバリア性を有するガスバリア層を形成できることから、ポリシラザン系化合物が好ましい。ポリシラザン系化合物を含む層に改質処理を施すことで、酸素、窒素、ケイ素を主構成原子として有する層（酸窒化珪素層）を形成することができる。
【００４２】
ポリシラザン系化合物は、分子内に−Ｓｉ−Ｎ−結合（シラザン結合）を含む繰り返し単位を有する高分子化合物である。具体的には、式（１）
【００４３】
【化１】
0006544832.tif 000003
【００４４】
で表される繰り返し単位を有する化合物が好ましい。また、用いるポリシラザン系化合物の数平均分子量は、特に限定されないが、１００〜５０，０００であるのが好ましい。
【００４５】
前記式（１）中、ｎは任意の自然数を表す。
Ｒｘ、Ｒｙ、Ｒｚは、それぞれ独立して、水素原子、無置換若しくは置換基を有するアルキル基、無置換若しくは置換基を有するシクロアルキル基、無置換若しくは置換基を有するアルケニル基、無置換若しくは置換基を有するアリール基又はアルキルシリル基等の非加水分解性基を表す。
【００４６】
前記無置換若しくは置換基を有するアルキル基のアルキル基としては、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、イソペンチル基、ネオペンチル基、ｎ−へキシル基、ｎ−ヘプチル基、ｎ−オクチル基等の炭素数１〜１０のアルキル基が挙げられる。
【００４７】
無置換若しくは置換基を有するシクロアルキル基のシクロアルキル基としては、シクロブチル基、シクロペンチル基、シクロへキシル基、シクロへプチル基等の炭素数３〜１０のシクロアルキル基が挙げられる。
【００４８】
無置換若しくは置換基を有するアルケニル基のアルケニル基としては、例えば、ビニル基、１−プロペニル基、２−プロペニル基、１−ブテニル基、２−ブテニル基、３−ブテニル基等の炭素数２〜１０のアルケニル基が挙げられる。
【００４９】
前記アルキル基、シクロアルキル基及びアルケニル基の置換基としては、フッ素原子、塩素原子、臭素原子、ヨウ素原子等のハロゲン原子；ヒドロキシル基；チオール基；エポキシ基；グリシドキシ基；（メタ）アクリロイルオキシ基；フェニル基、４−メチルフェニル基、４−クロロフェニル基等の無置換若しくは置換基を有するアリール基；等が挙げられる。
【００５０】
無置換又は置換基を有するアリール基のアリール基としては、例えば、フェニル基、１−ナフチル基、２−ナフチル基等の炭素数６〜１０のアリール基が挙げられる。
【００５１】
前記アリール基の置換基としては、フッ素原子、塩素原子、臭素原子、ヨウ素原子等のハロゲン原子；メチル基、エチル基等の炭素数１〜６のアルキル基；メトキシ基、エトキシ基等の炭素数１〜６のアルコキシ基；ニトロ基；シアノ基；ヒドロキシル基；チオール基；エポキシ基；グリシドキシ基；（メタ）アクリロイルオキシ基；フェニル基、４−メチルフェニル基、４−クロロフェニル基等の無置換若しくは置換基を有するアリール基；等が挙げられる。
【００５２】
アルキルシリル基としては、トリメチルシリル基、トリエチルシリル基、トリイソプロピルシリル基、トリｔ-ブチルシリル基、メチルジエチルシリル基、ジメチルシリル基、ジエチルシリル基、メチルシリル基、エチルシリル基等が挙げられる。
【００５３】
これらの中でも、Ｒｘ、Ｒｙ、Ｒｚとしては、水素原子、炭素数１〜６のアルキル基、又はフェニル基が好ましく、水素原子が特に好ましい。
【００５４】
前記式（１）で表される繰り返し単位を有するポリシラザン系化合物としては、Ｒｘ、Ｒｙ、Ｒｚが全て水素原子である無機ポリシラザン、Ｒｘ、Ｒｙ、Ｒｚの少なくとも１つが水素原子ではない有機ポリシラザンのいずれであってもよい。
【００５５】
また、本発明においては、ポリシラザン系化合物として、ポリシラザン変性物を用いることもできる。ポリシラザン変性物としては、例えば、特開昭６２−１９５０２４号公報、特開平２−８４４３７号公報、特開昭６３−８１１２２号公報、特開平１−１３８１０８号公報等、特開平２−１７５７２６号公報、特開平５−２３８８２７号公報、特開平５−２３８８２７号公報、特開平６−１２２８５２号公報、特開平６−３０６３２９号公報、特開平６−２９９１１８号公報、特開平９−３１３３３号公報、特開平５−３４５８２６号公報、特開平４−６３８３３号公報等に記載されているものが挙げられる。
これらの中でも、ポリシラザン系化合物としては、入手容易性、及び優れたガスバリア性を有するイオン注入層を形成できる観点から、Ｒｘ、Ｒｙ、Ｒｚが全て水素原子であるペルヒドロポリシラザンが好ましい。
また、ポリシラザン系化合物としては、ガラスコーティング材等として市販されている市販品をそのまま使用することもできる。
ポリシラザン系化合物は、１種単独で、あるいは２種以上を組み合わせて用いることができる。
【００５６】
高分子層は、上述した高分子化合物の他に、本発明の目的を阻害しない範囲で他の成分を含有してもよい。他の成分としては、硬化剤、老化防止剤、光安定剤、難燃剤等が挙げられる。
高分子層中の高分子化合物の含有量は、より優れたガスバリア性を有するガスバリア層が得られることから、５０質量％以上が好ましく、７０質量％以上がより好ましい。
【００５７】
高分子層の厚みは特に制限されないが、好ましくは５０〜３００ｎｍ、より好ましくは５０〜２００ｎｍの範囲である。
本発明においては、高分子層の厚みがナノオーダーであっても、充分なガスバリア性を有するガスバリア性積層体を得ることができる。
【００５８】
高分子層を形成する方法は特に限定されない。例えば、高分子化合物の少なくとも一種、所望により他の成分、及び溶剤等を含有する高分子層形成用溶液を調製し、次いで、この高分子層形成用溶液を、公知の方法により塗工し、得られた塗膜を乾燥することにより、高分子層を形成することができる。
【００５９】
高分子層形成用溶液に用いる溶媒としては、ベンゼン、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；等が挙げられる。
これらの溶媒は１種単独で、あるいは２種以上を組み合わせて用いることができる。
【００６０】
高分子層形成用溶液の塗工方法としては、バーコート法、スピンコート法、ディッピング法、ロールコート、グラビアコート、ナイフコート、エアナイフコート、ロールナイフコート、ダイコート、スクリーン印刷法、スプレーコート、グラビアオフセット法等が挙げられる。
【００６１】
形成された塗膜を乾燥する方法としては、熱風乾燥、熱ロール乾燥、赤外線照射等、従来公知の乾燥方法が採用できる。加熱温度は、通常６０〜１３０℃の範囲である。加熱時間は、通常数秒から数十分である。
【００６２】
高分子層の改質処理としては、イオン注入処理、プラズマ処理、紫外線照射処理等が挙げられる。
イオン注入処理は、後述するように、高分子層にイオンを注入して、高分子層を改質する方法である。
プラズマ処理は、高分子層をプラズマ中に晒して、高分子層を改質する方法である。例えば、特開２０１２−１０６４２１号公報に記載の方法に従って、プラズマ処理を行うことができる。
紫外線照射処理は、高分子層に紫外線を照射して高分子層を改質する方法である。例えば、特開２０１３−２２６７５７号公報に記載の方法に従って、紫外線改質処理を行うことができる。
これらの中でも、高分子層の表面を荒らすことなく、その内部まで効率よく改質し、よりガスバリア性に優れるガスバリア層を形成できることから、イオン注入処理が好ましい。
【００６３】
高分子層に注入するイオンとしては、アルゴン、ヘリウム、ネオン、クリプトン、キセノン等の希ガスのイオン；フルオロカーボン、水素、窒素、酸素、二酸化炭素、塩素、フッ素、硫黄等のイオン；メタン、エタン等のアルカン系ガス類のイオン；エチレン、プロピレン等のアルケン系ガス類のイオン；ペンタジエン、ブタジエン等のアルカジエン系ガス類のイオン；アセチレン等のアルキン系ガス類のイオン；ベンゼン、トルエン等の芳香族炭化水素系ガス類のイオン；シクロプロパン等のシクロアルカン系ガス類のイオン；シクロペンテン等のシクロアルケン系ガス類のイオン；金属のイオン；有機ケイ素化合物のイオン；等が挙げられる。
これらのイオンは１種単独で、あるいは２種以上を組み合わせて用いることができる。
これらの中でも、より簡便にイオンを注入することができ、より優れたガスバリア性を有するガスバリア層が得られることから、アルゴン、ヘリウム、ネオン、クリプトン、キセノン等の希ガスのイオンが好ましい。
【００６４】
イオンの注入量は、ガスバリア性積層体の使用目的（必要なガスバリア性、透明性等）等に合わせて適宜決定することができる。
【００６５】
イオンを注入する方法としては、電界により加速されたイオン（イオンビーム）を照射する方法、プラズマ中のイオンを注入する方法等が挙げられる。なかでも、本発明においては、簡便に目的のバリア層が得られることから、後者のプラズマイオンを注入する方法が好ましい。
【００６６】
プラズマイオン注入は、例えば、希ガス等のプラズマ生成ガスを含む雰囲気下でプラズマを発生させ、高分子層に負の高電圧パルスを印加することにより、該プラズマ中のイオン（陽イオン）を、高分子層の表面部に注入して行うことができる。
【００６７】
イオン注入により、イオンが注入される領域の厚みは、イオンの種類や印加電圧、処理時間等の注入条件により制御することができ、高分子層の厚み、積層体の使用目的等に応じて決定すればよいが、通常、１０〜３００ｎｍである。
【００６８】
（４）ガスバリア性積層体
本発明のガスバリア性積層体は、前記基材、平滑化層及びガスバリア層がこの順に積層されてなり、前記基材の厚み（Ｔ１）、平滑化層の厚み（Ｔ２）、ガスバリア層の厚み（Ｔ３）が、下記式（１）、（２）を満たすものである。
【００６９】
【数２】
0006544832.tif 000004
【００７０】
本発明のガスバリア性積層体においては、基材として、紫外線遮断性を有する樹脂フィルムを用いるため、平滑化層に紫外線吸収剤を含有させる必要がない。したがって、十分な紫外線遮断性を得るために、平滑化層の厚みを厚くする必要がないので、平滑化層の厚みを十分に薄くすることができる。また、基材、平滑化層およびガスバリア層以外に、別途、紫外線吸収剤含有層を積層させる必要がないので、ガスバリア性積層体の厚みを過剰に厚くなるのを防止することができる。このため、式（１）、（２）で規定される要件を満たすガスバリア性積層体を容易に得ることができる。
また、本発明のガスバリア性積層体においては、平滑化層に紫外線吸収剤を含有させる必要がないため、紫外線吸収剤により紫外線が吸収されることにより平滑化層の硬化性が低下することがなく、紫外線を照射することにより平滑化層を十分に硬化させることができ、結果として、ガスバリア性に優れるガスバリア性積層体が得ることができる。
本発明のガスバリア性積層体においては、Ｔ１＋Ｔ２＋Ｔ３の下限値は、通常５μｍである。
【００７１】
基材の厚み（Ｔ１）、平滑化層の厚み（Ｔ２）、ガスバリア層の厚み（Ｔ３）は、それぞれ、５〜２８μｍ、０．５〜３μｍ、０．０５〜０．３μｍが好ましく、Ｔ１が２０〜２８μｍ、Ｔ２が０．５〜２μｍ、Ｔ３が０．０５〜０．２μｍがより好ましい。
各層の厚みは、実施例に記載の方法により測定することができる。
【００７２】
本発明のガスバリア性積層体は、基材、平滑化層及びガスバリア層以外の層を有するものであってもよい。
基材、平滑化層及びガスバリア層以外の層としては、ハードコード層、導電体層、衝撃吸収層、粘着剤層、工程シート等が挙げられる。なお、工程シートは、積層体を保存、運搬等する際に、ガスバリア性積層体を保護する役割を有し、ガスバリア性積層体が使用される際には剥離されるものである。これらの層の配置は、基材／平滑化層／ガスバリア層
の層構成が維持される限り、特に制限されない。
【００７３】
本発明のガスバリア性積層体の層構成の具体例としては、次のものが挙げられる。
（ｉ）基材／平滑化層／ガスバリア層
（ｉｉ）ハードコート層／基材／平滑化層／ガスバリア層
（ｉｉ）のガスバリア性積層体は、基材の平滑化層が形成されている側とは反対側の面にハードコート層を有するものである。ハードコート層を設けることにより、紫外線吸収剤がブリードアウトするのを防止したり、また、耐擦傷性を付与することで、基材が傷つくことによる紫外遮断性が低下するのを避けることができる。
本発明のガスバリア性積層体がハードコート層を有する場合、ハードコート層の厚みは、好ましくは０．５〜３μｍ、より好ましくは０．５〜２．５μｍである。
【００７４】
本発明のガスバリア性積層体は、例えば、以下の方法により製造することができる。
（ｉ）基材／平滑化層／ガスバリア層の層構成を有するガスバリア性積層体
基材上に、先に説明した方法を用いて平滑化層を形成する。次いで、得られた平滑化層上に、先に説明した方法を用いてガスバリア層を形成することにより、基材／平滑化層／ガスバリア層の層構成を有するガスバリア性積層体を得ることができる。
【００７５】
（ｉｉ）ハードコート層／基材／平滑化層／ガスバリア層の層構成を有するガスバリア性積層体
まず、基材の一方の面にハードコート層を形成し、次いで、基材のもう一方の面に先に示した方法を用いて平滑化層を形成する。次いで、得られた平滑化層上に、先に説明した方法を用いてガスバリア層を形成することにより、ハードコート層／基材／平滑化層／ガスバリア層の層構成を有するガスバリア性積層体を得ることができる。
また、平滑化層、ハードコート層、ガスバリア層の順に各層を形成したり、平滑化層、ガスバリア層、ハードコート層の順に各層を形成して、ガスバリア性積層体を得ることもできる。
ハードコート層は、平滑化層の材料と同様の材料を用いて、平滑化層を形成するのと同様の方法により形成することができる。
【００７６】
本発明のガスバリア性積層体が、基材、平滑化層、ガスバリア層、ハードコート層以外の層を有するものである場合は、上記の製造方法において、適宜必要な工程を加えることで、目的のガスバリア性積層体を得ることができる。
【００７７】
本発明のガスバリア性積層体の厚みは、特に限定されないが、好ましくは、５〜３５μｍ、より好ましくは、１０〜３４μｍ、さらに好ましくは、２０〜３３μｍである。
【００７８】
本発明のガスバリア性積層体の、温度４０℃、相対湿度９０％における、水蒸気透過率は、好ましくは０．０５ｇ／（ｍ２・ｄａｙ）以下、より好ましくは０．０４ｇ／（ｍ２・ｄａｙ）以下、さらに好ましくは、０．０３ｇ／（ｍ２・ｄａｙ）以下である。下限値は特になく、小さいほど好ましいが、通常は、０．００１ｇ／（ｍ２・ｄａｙ）以上である。
水蒸気透過率は、実施例に記載の方法により測定することができる。
【００７９】
本発明のガスバリア性積層体の波長３６０ｎｍにおける光線透過率は３．０％以下が好ましく、２．５％以下が好ましく、２．０％以下がより好ましい。光線透過率の下限値は、通常０．０１％以上である。
これらの特性を有するため、本発明のガスバリア性積層体は、ガスバリア性及び紫外線遮断性に優れ、電子デバイス用部材として好適に用いられる。
【００８０】
２）電子デバイス用部材及び電子デバイス
本発明の電子デバイス用部材は、本発明のガスバリア性積層体からなることを特徴とする。本発明の電子デバイス用部材は、優れたガスバリア性を有しているので、水蒸気等のガスによる素子の劣化を防ぐことができる。また、紫外線遮断性に優れるので、紫外線照射による素子の劣化を防ぐことができる。したがって、本発明の電子デバイス用部材は、液晶ディスプレイ、ＥＬディスプレイ等のディスプレイ部材；等として好適である。
【００８１】
本発明の電子デバイスは、本発明の電子デバイス用部材を備える。具体例としては、液晶ディスプレイ、有機ＥＬディスプレイ、無機ＥＬディスプレイ、電子ペーパー、太陽電池等が挙げられる。
本発明の電子デバイスは、本発明のガスバリア性積層体からなる電子デバイス用部材を備えているので、薄く、軽量で、水蒸気及び紫外線に対する耐久性に優れるものである。
【実施例】
【００８２】
以下、実施例を挙げて本発明を更に詳細に説明する。但し、本発明は、以下の実施例になんら限定されるものではない。
各例中の部及び％は、特に断りのない限り、質量基準である。【００８３】
（化合物）
各例で用いた材料を以下に示す。
・基材（１）：ポリエチレンテレフタレートフィルム（帝人デュポン社製、紫外線吸収剤を含有する樹脂フィルム、商品名：テイジンテトロンフィルムＨＢ３、厚み：２５μｍ、波長３６０ｎｍにおける光線透過率：１．６％）
・基材（２）：ポリエチレンテレフタレートフィルム（三菱樹脂社製、商品名：ＰＥＴ２５  Ｔ−１００、厚み：２５μｍ、波長３６０ｎｍにおける光線透過率：８９％）【００８４】
〔製造例１〕
重合性化合物として、ジペンタエリスリトールヘキサアクリレート（新中村化学社製、商品名：Ａ−ＤＰＨ）２０部をメチルイソブチルケトン１００部に溶解させた後、光重合開始剤（ＢＡＳＦ社製、商品名：Ｉｒｇａｃｕｒｅ１２７）３部を添加して、樹脂層形成溶液を調製した。
以下において、この樹脂層形成溶液を、平滑化層形成用溶液（１）やハードコート層形成用溶液として用いた。【００８５】
〔製造例２〕
重合性化合物として、ジペンタエリスリトールヘキサアクリレート（新中村化学社製、商品名：Ａ−ＤＰＨ）２０部をメチルイソブチルケトン１００部に溶解させた後、光重合開始剤（ＢＡＳＦ社製、商品名：Ｉｒｇａｃｕｒｅ１２７）３部、紫外線吸収剤（ＢＡＳＦ社製、商品名：ＴＩＮＶＩＮ４７７）１部を添加して、平滑化層形成用溶液（２）を調製した。【００８６】
〔製造例３〕
製造例２において、紫外線吸収剤の配合量を８部に変更したことを除き、製造例２と同様にして、平滑化層形成用溶液（３）を調製した。【００８７】
〔実施例１〕
基材（１）上に、製造例１で得た平滑化層形成用溶液（１）をバーコート法により塗布し、得られた塗膜を７０℃で１分間加熱乾燥した後、ＵＶ光照射ラインを用いてＵＶ光照射を行い（高圧水銀灯、ライン速度、２０ｍ／分、積算光量１００ｍＪ／ｃｍ２、ピーク強度１．４６６Ｗ、パス回数２回）、厚さ１μｍの平滑化層（１）を形成した。
次いで、平滑化層（１）上に、ペルヒドロポリシラザン（ＡＺエレクトロニックマテリアルズ社製、商品名：ＡＺＮＬ１１０Ａ−２０）をスピンコート法により塗布し、得られた塗膜を１２０℃で２分間加熱し、ペルヒドロポリシラザン層を形成した。その後、改質処理として、プラズマイオン注入装置を用いてペルヒドロポリシラザン層の表面に、アルゴン（Ａｒ）をプラズマイオン注入し、ガスバリア層を形成し、基材（１）／平滑化層（１）／ガスバリア層、の層構成を有するガスバリア性積層体１を得た。【００８８】
ガスバリア層を形成するために用いたプラズマイオン注入装置及びプラズマイオン注入条件は以下の通りである。
（プラズマイオン注入装置）
ＲＦ電源：型番号「ＲＦ」５６０００、日本電子社製
高電圧パルス電源：「ＰＶ−３−ＨＳＨＶ−０８３５」、栗田製作所社製
（プラズマイオン注入条件）
・プラズマ生成ガス：Ａｒ
・ガス流量：１００ｓｃｃｍ
・Ｄｕｔｙ比：０．５％
・繰り返し周波数：１０００Ｈｚ
・印加電圧：−１０ｋＶ
・ＲＦ電源：周波  １３．５６ＭＨｚ、印加電力  １０００Ｗ
・チャンバー内圧：０．２Ｐａ
・パルス幅：５μｓｅｃ
・処理時間（イオン注入時間）：５分間
・搬送速度：０．２ｍ／分【００８９】
〔実施例２〕
実施例１に記載の方法により得られたガスバリア性積層体１の基材（１）の面に、製造例１で得たハードコート層形成用溶液を、バーコート法により塗布し、得られた塗膜を７０℃で１分間加熱乾燥した後、ＵＶ光照射ラインを用いてＵＶ光照射を行い（高圧水銀灯、ライン速度、２０ｍ／分、積算光量１００ｍＪ／ｃｍ２、ピーク強度１．４６６Ｗ、パス回数２回）、厚さ２μｍのハードコート層を形成し、ハードコート層／基材（１）／平滑化層（１）／ガスバリア層、の層構成を有するガスバリア性積層体２を得た。【００９０】
〔比較例１〕
実施例１において、基材（１）に代えて、基材（２）を用いたことを除き、実施例１と同様の方法により、基材（２）／平滑化層（１）／ガスバリア層、の層構成を有するガスバリア性積層体３を得た。【００９１】
〔比較例２〕
比較例１において、平滑化層形成用溶液（１）に代えて、製造例２で得た平滑化層形成用溶液（２）を用いたことを除き、比較例１と同様の方法により、基材（２）／平滑化層（２）／ガスバリア層、の層構成を有するガスバリア性積層体４を得た。【００９２】
〔比較例３〕
比較例１において、平滑化層形成用溶液（１）に代えて、製造例３で得た平滑化層形成用溶液（３）を用いたことを除き、比較例１と同様の方法により、基材（２）／平滑化層（３）／ガスバリア層、の層構成を有するガスバリア性積層体５を得た。【００９３】
〔比較例４〕
比較例２において、平滑化層（２）の厚みを１０μｍに変更したことを除き、比較例２と同様の方法により、基材（２）／平滑化層（２）／ガスバリア層、の層構成を有するガスバリア性積層体６を得た。【００９４】
実施例１、２及び比較例１〜４で得たガスバリア性積層体１〜６について、以下の測定を行った。
（ガスバリア性積層体の各層の厚み）
触針式段差計（ＡＭＢＩＯＳ  ＴＥＣＮＯＬＯＧＹ社製、ＸＰ−１）を用いて、ガスバリア性積層体の各層の厚みを測定した。【００９５】
（平滑化層の平滑性）
光干渉顕微鏡（Ｖｅｅｃｏ社製、「ＮＴ１１００」）を用いて、２５００００μｍ２（５００μｍ×５００μｍ）の領域について、平滑化層を観察し、算術平均粗さ（Ｒａ）、粗さ曲線の最大断面高さ（Ｒｔ）を求めた。【００９６】
（水蒸気透過率測定）
温度４０℃、相対湿度９０％における、ガスバリア性積層体１〜６の水蒸気透過率を、水蒸気透過率測定装置（ＬＹＳＳＹ社製、Ｌ８０−５０００）を用いて測定した。
測定結果を第１表に示す。【００９７】
（紫外線透過率）
ガスバリア性積層体１〜６の３６０ｎｍにおける光線透過率を、紫外・可視・近赤外分光光度計（島津製作所社製、ＵＶ−３６００）を用いて測定した。
測定結果を第１表に示す。【００９８】
（耐擦傷性評価）
ガスバリア性積層体１〜６について、耐擦傷性試験を行い、耐擦傷性を評価した。
具体的には、ガスバリア性積層の平滑化層およびガスバリア層が積層された側とは反対側（実施例１においては基材面、実施例２においてはハードコート層面）の面の鉛筆硬度をＪＩＳ Ｋ５６００−５−４に準じて測定し、以下の基準により耐擦傷性を評価した。
Ａ：鉛筆硬度がＨＢ以上
Ｂ：鉛筆硬度がＨＢ未満
評価結果を第１表に示す。【００９９】
【表１】
0006544832.tif 000005
【０１００】
第１表から、以下のことがわかる。
実施例１、２のガスバリア性積層体は、上述の式（１）、（２）を満たし、薄く、ガスバリア性及び紫外線遮断性に優れている。
さらに、実施例２のガスバリア性積層体は、これらの特性を有し、かつ、耐擦傷性にも優れている。
一方、比較例１、２のガスバリア性積層体は、上述の式（１）、（２）を満たしているが、基材が紫外線遮断性を有していないため、紫外線遮断性に劣っている。さらに、比較例２のガスバリア性積層体は、平滑化層が紫外線吸収剤を含有しているものの、平滑化層の厚みが薄いため、紫外線遮断性に劣っている。
比較例３のガスバリア性積層体は、平滑化層に紫外線吸収剤を大量に含有させた結果、紫外線遮断性に優れるものの、水蒸気透過率が高くなっている。
比較例４のガスバリア性積層体は、紫外線吸収剤を含有する平滑化層を厚くした結果、紫外線遮断性に優れるものの、上述の式（２）を満たさず、ガスバリア性積層体の厚みが増している。このようなガスバリア性積層体は、平滑化層が基材の厚さに対して過度に厚いため、ガスバリア性積層体にカールが発生するおそれがある。